(57)【要約】【課題】  耐熱性、難燃性を維持したままで、後加工性を向上させたポリベンザゾール繊維を提供する。【解決手段】  引張強度が４．５ＧＰａ以下であり、以下の式で定義されるマルチフィラメントを構成する単糸の強度のばらつきＢ（％）が０．２％以下であり、構成するフィラメント数が３０本以上であることを特徴とするポリベンザゾール繊維マルチフィラメント、さらには、マルチフィラメントを構成する単糸同士のくっつき度Ｋが５％以下であることを特徴とするポリベンザゾール繊維マルチフィラメント。【選択図】  なし【特許請求の範囲】
【請求項１】
少なくとも３０本以上のフィラメントから構成されるポリベンザゾール繊維マルチフィラメントであって、引張強度が４．５ＧＰａ以下で、かつ各フィラメント間の引張強度のばらつきＢが０．２％以下であることを特徴とするポリベンザゾール繊維マルチフィラメント。
【請求項２】
マルチフィラメントを構成するフィラメント同士のくっつき度Ｋが５％以下であることを特徴とする請求項１に記載のポリベンザゾール繊維マルチフィラメント。
【発明の詳細な説明】
【技術分野】
【０００１】
本発明は、ポリベンザゾール繊維マルチフィラメントに関し、詳しくは、従来のポリベンザゾール繊維マルチフィラメントに比べて、繊維の切断などの後加工性に優れ、耐熱性、難燃性を生かした、様々な用途への展開が可能なポリベンザゾール繊維マルチフィラメントに関する。
【背景技術】
【０００２】
ポリベンザゾール繊維は、ポリベンゾオキサゾールやポリベンゾチアゾールポリマーと酸溶媒を含むドープを紡糸口金より押し出した後、凝固性液体（例えば、水、または水と無機酸の混合液）中に浸漬して凝固させ、次いで酸溶媒を除去するために、水洗浴中で洗浄し、さらに無機塩基の水溶液槽を通して糸中に残っている酸を中和した後、乾燥する方法によって製造されている（例えば、特許文献１を参照）。
【０００３】
ポリベンザゾール繊維は、強度、弾性率、耐熱性、難燃性、全ての点において有機繊維の中で最高レベルの性能を有している。そのため、これらの特徴を生かした、様々な用途に展開されている。しかしながら、耐熱性、難燃性を生かした用途の中では、ポリベンザゾール繊維の高強度、高弾性率という優れた特性が、逆に繊維の切断を困難にさせ、後加工性を低下させる原因となっている。そのため、これらの分野では、ポリベンザゾール繊維の後加工性の向上が望まれている。
【０００４】
ポリベンザゾール繊維の後加工性を向上させる方法として、繊維の強度を大幅に低下させる方法が考えられる。例えば、ポリベンザゾールを溶媒に溶解したポリベンザゾールドープを紡糸口金から紡出させ、紡出されたドープフィラメントをポリベンザゾール凝固剤の蒸気に接触させた後、凝固浴に浸漬することにより、繊維の強度を大幅に低下させたポリベンザゾール繊維が開示されている（例えば、特許文献２を参照）。
【０００５】
前記の方法を用いることにより、ポリベンザゾール繊維マルチフィラメントの強度を大幅に低下させることは可能である。しかしながら、マルチフィラメントを構成している単糸間の強度のばらつきが大きくなる、あるいはマルチフィラメントを構成する単糸同士が一部くっつく、という現象が発生する。
【０００６】
すなわち、強度の高い単糸が多く混在する場合、強度の高い一部の単糸が後加工性を悪化させる要因となる。また、単糸同士のくっつきは、製品の品位の点から、問題となる。そのため、これらの問題点が改善されたポリベンザゾール繊維マルチフィラメントが望まれている。
【先行技術文献】
【特許文献】
【０００７】
【特許文献１】特許第３５６４８２２号公報
【特許文献２】特開平２００８−５０７１１号公報
【発明の概要】
【発明が解決しようとする課題】
【０００８】
本発明の目的は、優れた耐熱性、難燃性を維持したままで、繊維の切断などの後加工性に優れるポリベンザゾール繊維マルチフィラメントを提供することにある。
さらに、マルチフィラメントを構成するフィラメント（単糸）同士のくっつきが少なく、かつ、マルチフィラメントを構成する全てのフィラメント（単糸）の強度をより均一に低下させたポリベンザゾール繊維マルチフィラメントを提供することにある。
【課題を解決するための手段】
【０００９】
前記の課題を解決することができる本発明のポリベンザゾール繊維マルチフィラメントは、以下の構成よりなる。
すなわち、本発明は、少なくとも３０本以上のフィラメントから構成されるポリベンザゾール繊維マルチフィラメントであって、引張強度が４．５ＧＰａ以下で、かつ各フィラメント間の引張強度のばらつきＢが０．２％以下であることを特徴とするポリベンザゾール繊維マルチフィラメントである。
【００１０】
また、マルチフィラメントを構成するフィラメント（単糸）同士のくっつき度Ｋが５％以下であることが好ましい。
【発明の効果】
【００１１】
本発明のポリベンザゾール繊維マルチフィラメントは、ポリベンザゾール繊維の優れた耐熱性、難燃性を維持したままで、マルチフィラメントを構成する全ての単糸の強度がより均一に低下しており、かつ、マルチフィラメントを構成する単糸同士のくっつきが抑制されている。そのため、品位が良好であり、かつ、ポリベンザゾール繊維の高強度がゆえに、後加工性が悪くて使用が広がらなかった様々な用途に利用可能となる。
【発明を実施するための形態】
【００１２】
以下、本発明を詳細に説明する。
本発明で用いるポリベンザゾール繊維とは、ポリベンザゾールポリマーよりなる繊維を意味する。ポリベンザゾール（以下、ＰＢＺともいう）とは、ポリベンゾオキサゾール（以下、ＰＢＯともいう）、ポリベンゾチアゾール（以下、ＰＢＴともいう）、またはポリベンズイミダゾール（以下、ＰＢＩともいう）から選ばれる１種以上のポリマーを意味する。
【００１３】
本発明において、ＰＢＯは、芳香族基に結合されたオキサゾール環を含むポリマーを意味する。また、その芳香族基は必ずしもベンゼン環である必要はなく、ビフェニレン基、ナフチレン基などであってもよい。さらに、ＰＢＯは、ポリ（ｐ−フェニレンベンゾビスオキサゾール）のホモポリマーのみならず、ポリ（ｐ−フェニレンベンゾビスオキサゾール）のフェニレン基の一部がピリジン環などの複素環に置換されたコポリマーや芳香族基に結合された複数のオキサゾール環の単位からなるポリマーが広く含まれる。この点は、ＰＢＴやＰＢＩの場合も同様である。また、（ｉ）ＰＢＯ、ＰＢＴ、またはＰＢＩから選択される、二種またはそれ以上の混合物、（ｉｉ）ＰＢＯ、ＰＢＴ、またはＰＢＩから選択される、二種またはそれ以上のブロックもしくはランダムコポリマー、またはこれらの混合物なども含まれる。
【００１４】
ＰＢＺポリマーに含まれる構造単位は、特定濃度で液晶を形成するライオトロピック液晶ポリマーから選択することが好ましい。当該ポリマーは、下記の構造式（ａ）〜（ｆ）に記載されているモノマー単位からなり、好ましくは、本質的に構造式（ａ）〜（ｄ）から選択されたモノマー単位からなるものである。また、これらのモノマー単位において、アルキル基やハロゲン基などの置換基を有するモノマー単位を一部含んでもよい。
【００１５】
【化１】
2011137266.tif 000002
【００１６】
ポリマーのドープを形成するための好適な溶媒としては、クレゾールやそのポリマーを溶解し得る非酸化性の酸が含まれる。好適な酸溶媒のとしては、例えば、ポリ燐酸、メタンスルホン酸及び高濃度の硫酸或いはそれ等の混合物が挙げられる。更に、好適な溶媒は、ポリ燐酸及びメタンスルホン酸である。また、最も好適な溶媒は、ポリ燐酸である。
【００１７】
ドープ中のポリマー濃度は、好ましくは７質量％以上であり、より好ましくは１０質量％以上、特に好ましくは１４質量％以上である。ドープ中のポリマーの最大濃度は、例えば、ポリマーの溶解性やドープ粘度といった実際上の取り扱い性により限定される。それらの要因のため、ポリマー濃度は、通常では２０質量％を越えることはない。
【００１８】
本発明において、好適なポリマーまたはコポリマーとドープは、公知の方法で合成することができる。
【００１９】
例えば、Ｗｏｌｆｅらの米国特許第４，５３３，６９３号（１９８５．８．６）、Ｓｙｂｅｒｔらの米国特許第４，７７２，６７８号（１９８８．９．２２）、Ｈａｒｒｉｓの米国特許第４，８４７，３５０号（１９８９．７．１１）、またはＧｒｅｇｏｒｙらの米国特許第５，０８９，５９１号（１９９２．２．１８）の明細書に記載されている。
【００２０】
これらの特許文献には、好適なモノマーは、非酸化性で脱水性の酸溶液中、非酸化性雰囲気で高速撹拌及び高剪断条件のもと、約６０℃から２３０℃までの段階的または一定の速度で昇温して反応を行う、ことが記載されている。
【００２１】
このようにして重合されるドープは、紡糸部に供給され、紡糸口金から通常１００℃以上の温度で吐出される。口金の吐出孔の配列は、通常、円周状、格子状に複数個配列されるが、その他の配列であってもよい。口金の吐出孔の数は、特に限定されないが、３０個以上が好ましい。紡糸口金面における吐出孔は、紡出糸条（ドープフィラメント）間の融着などが発生しないような孔密度を保つことが肝要である。また、口金の各吐出孔は等間隔であることが好ましい。
【００２２】
紡出糸条は、十分な延伸比（ＳＤＲ）を得るため、米国特許第５２９６１８５号に記載されたように十分な長さのドローゾーン長が必要で、かつ比較的高温度（ドープの固化温度以上で紡糸温度以下）の整流された冷却風で均一に冷却されることが望ましい。ドローゾーンの長さ（Ｌ）は非凝固性の気体中で固化が完了する長さが要求され、大雑把には単孔の吐出量（Ｑ）によって決定される。良好な繊維物性を得るには、ドローゾーンの取り出し応力がポリマー換算で（ポリマーのみに応力がかかるとして）２．２ｇ／ｄｔｅｘ以上が望ましい。
【００２３】
本発明のポリベンザゾール繊維マルチフィラメントの特徴は、引張強度が４．５ＧＰａ以下であり、マルチフィラメントを構成する、少なくとも３０本以上のフィラメント（単糸）の引張強度のばらつきＢが０．２％以下である。さらに、マルチフィラメントを構成する単糸同士のくっつき度Ｋが５％以下であることが好ましい。
【００２４】
マルチフィラメントを構成する単糸の強度のばらつきＢ（％）は、以下のように定義される。
マルチフィラメントの構成本数の少なくとも９割以上の本数の単糸を抜き出し、抜き出した全ての単糸に対して、ＪＩＳ  Ｌ  １０１３に準拠して、引張試験機にて測定し、得られた単糸の引張強度から、それらの引張強度のばらつき、すなわち、標準偏差σを求め、以下の式を用いてばらつきＢ（％）の値を算出する。なお、単糸の測定における繊度としては、マルチフィラメントの繊度を構成フィラメント本数で除して算出した、単糸繊度を用いる。
Ｂ（％）＝（σ／単糸の平均引張強度）×１００
【００２５】
また、マルチフィラメントを構成する単糸同士のくっつき度Ｋは、以下のように定義される。５ｍｍにカットしたマルチフィラメントをプレパラート上に置き、パラフィン油を垂らしてピンセットを用いて単糸に分けたときに、くっついて容易に分かれない繊維を除いた単糸の総数をａ本、マルチフィラメントの構成本数をｂ本としたときに、以下の式を用いて単糸同士のくっつき度を算出し、３回評価した平均値をＫとする。
マルチフィラメントを構成する単糸同士のくっつき度（％）
＝（（ｂ−ａ）／ｂ）×１００
【００２６】
本発明のポリベンザゾール繊維マルチフィラメントを製造するための好適な製造方法を以下に述べる。
【００２７】
溶媒を含むポリベンザゾールドープを紡糸口金から押し出したドープフィラメントを集束させて、凝固液含有液体中に浸漬して凝固させる前に、集束させたポリベンザゾール繊維のドープフィラメントの束の外側から内側に向けて、円周方向からポリベンザゾールの凝固剤の蒸気を噴きつけることが重要である。これにより、マルチフィラメントを構成する各単糸の引張強度を大幅に、かつ、より均一に低下させることができる。
【００２８】
例えば、ポリベンザゾールの凝固剤が水の場合、ドープフィラメントの束と水蒸気を接触させる方法として、水蒸気雰囲気中を通過させる方法、水蒸気を噴きつける方法、などが挙げられる。
【００２９】
水蒸気雰囲気中にポリベンザゾール繊維のドープフィラメントの束を通過させる方法では、フィラメントの束の外側に位置する各単糸は水蒸気雰囲気と接触することができる。しかしながら、フィラメントの束の内側に位置する各単糸は随伴流に阻害されて十分に水蒸気と接触することができない。そのため、フィラメントの束の外側と内側に位置する各単糸で水蒸気の接触状態に差がでる。その結果、各単糸の引張強度の低下に差がでる。
【００３０】
一方、ドープフィラメントの束に水蒸気を噴きつける方法として、スリットノズルを用いる方法がある。しかしながら、スリットノズルを２ヶ所、対面方向に設置する方法では、２方向からしか水蒸気を付与しないため、ドープフィラメントの束の各単糸に均一に水蒸気を接触させることが難しい。フィラメントの束を構成する各単糸に、より均一に水蒸気を接触させるためには、紡出させたドープフィラメントの束の外側から内側に向けて、円周方向から水蒸気を噴きつける方法が好適である。
【００３１】
また、ドープフィラメントの束の各単糸に、ポリベンザゾールの凝固剤の蒸気を円周方向から噴きつける位置における、紡出されたドープフィラメントの集束密度Ｄ（フィラメント数／ｃｍ２）が２，０００以下であることも重要である。
【００３２】
前記のドープフィラメントの集束密度Ｄは、以下の式で定義される。
Ｄ＝Ａ×（Ｌ１／Ｌ２）×（Ｌ１／Ｌ２）
Ｄ（フィラメント数／ｃｍ２）：ポリベンザゾールの凝固剤の蒸気を噴きつける位置におけるドープフィラメントの集束密度、Ａ（個／ｃｍ２）：紡糸口金の孔密度、Ｌ１（ｃｍ）：紡糸口金から凝固浴中でドープフィラメントを集束させる位置までの距離、Ｌ２（ｃｍ）：ポリベンザゾールの凝固剤の蒸気を噴きつける位置から凝固浴中でドープフィラメントを集束させる位置までの距離
【００３３】
本発明者らは、紡糸口金から押し出したポリベンザゾールのドープフィラメントを集束させながらポリベンザゾールの凝固剤を含有する液体中（凝固浴）に浸漬して凝固処理するまでの間で、ポリベンザゾールの凝固剤の蒸気を円周方向から噴きつける際に、マルチフィラメントを構成する各単糸同士を接触させずに、均一に各単糸にポリベンザゾールの凝固剤の蒸気と接触させることが重要であることを見出した。
【００３４】
そのためには、蒸気を噴きつける部分のドープフィラメントの集束の度合いが最も重要である。蒸気を噴きつける部分のドープフィラメントの集束の度合い、すなわち、上で定義したＤの値が２，０００（フィラメント数／ｃｍ２）以下であれば、その後のプロセスを経て巻き取られたポリベンザゾール繊維のマルチフィラメント内において、単糸同士のくっつきが観察されない。一方、Ｄの値が２，０００（フィラメント数／ｃｍ２）を超える場合、単糸同士のくっつきが観察される。
【００３５】
ここで、Ｄの値の技術的意味について説明する。
凝固浴中でドープフィラメントを集束させる位置で、点で集束させると仮定して、紡糸口金の孔密度から、ポリベンザゾールの凝固剤の蒸気を噴きつける位置における孔密度を計算し、その値をドープフィラメントの集束密度Ｄとする。
【００３６】
ポリベンザゾールの凝固剤の蒸気を噴きつける位置における孔密度、すなわち、ドープフィラメントの集束密度Ｄ（フィラメント数／ｃｍ２）は、紡糸口金の孔密度（Ａ：個／ｃｍ２）に、紡糸口金から凝固浴中でドープフィラメントを集束させる位置までの距離（Ｌ１：ｃｍ）と、ポリベンザゾールの凝固剤の蒸気を噴きつける位置から凝固浴中でドープフィラメントを集束させる位置までの距離（Ｌ２：ｃｍ）の比（Ｌ１／Ｌ２）の２乗を乗じた値となる。
【００３７】
Ｄの値が高すぎる、すなわち、ポリベンザゾールの凝固剤の蒸気を噴きつける位置におけるドープフィラメントの集束の度合いが密の場合には、ポリベンザゾールの凝固剤の蒸気が円周方向から噴きつけられる力、あるいはその力の変動によって、マルチフィラメント内の単糸同士が接触し、単糸同士がくっつく頻度が増える。
【００３８】
そのため、各単糸に蒸気を均一に接触させることが困難になり、マルチフィラメントを構成する単糸の強度を、より均一に低下させることが困難になる。
【００３９】
一方、Ｄの値が低い、すなわち、ポリベンザゾールの凝固剤の蒸気を噴きつける位置におけるドープフィラメントの集束の度合いが疎の場合には、マルチフィラメントを構成する各単糸とポリベンザゾールの凝固剤をより均一に接触させることができる。しかしながら、Ｄの値が低すぎると、凝固浴中でドープフィラメントを集束させる位置と蒸気を噴きつける位置の距離が大きくなるため、糸揺れが顕著になり、糸切れが発生しやすくなる。
そのため、糸揺れや糸切れの発生を防止する点から、Ｄの値を低くすることが好ましい。
【００４０】
また、ポリベンザゾールの凝固剤の蒸気の噴き出し口と紡出されたドープフィラメントが接触しないようにすることも重要である。両者が接触すると、糸切れや、マルチフィラメントを構成している単糸同士が接触し、くっつくという問題が発生する。
【００４１】
ポリベンザゾールの凝固剤としては、水、メタノール、エタノール、アセトン、エチレングリコールの少なくとも１種が好ましく、簡便性の点で、水がより好ましい。
【００４２】
繊維強度が低下する理由は明確ではないが、繊維の結晶構造の変化が主な理由と考えられる。凝固液が水の場合は、ポリマーの加水分解の促進も要因の１つと考えられる。
【００４３】
蒸気処理の温度は、凝固剤の種類によっても異なるが、水の場合、水蒸気の温度は５０〜２００℃が好ましい。水蒸気の温度の上限は、ポリベンザゾール繊維の引張強度の低下の点から、１６０℃がさらに好ましく、特に好ましくは１３０℃である。一方、水蒸気の温度の下限は、糸切れなどの生産性の点から、６０℃がより好ましく、特に好ましくは７０℃である。
【００４４】
蒸気処理の温度が５０℃未満の場合、強度を低下させる効果が小さくなる。一方、蒸気処理の温度が２００℃を越える場合、糸切れが多発して生産性が著しく低下する傾向がある。水より低沸点の凝固剤であればより低温でもよく、水より高沸点の凝固剤であればより高温でもよく、沸点と蒸気圧とを考慮して適宜選定することができる。
【００４５】
蒸気処理時に用いる蒸気は、短時間で処理するために、全気体成分に対して蒸気成分の含有率が５０質量％以上であることが好ましく、より好ましくは６０質量％以上、さらに好ましくは７０質量％以上である。
【００４６】
蒸気処理後のフィラメントは、次に凝固（抽出）浴に導かれて、ポリベンザゾールの溶剤の抽出とフィラメントの完全な凝固がなされる。凝固浴は、特に限定されず、如何なる形式の凝固浴でも良い。例えば、ファンネル型、水槽型、アスピレータ型あるいは滝型などの凝固浴を用いることができる。
【００４７】
最終的に、凝固浴においてフィラメント中に残存する溶剤が１質量％以下、好ましくは０．５質量％以下になるように溶剤を抽出する。本発明において、溶剤の抽出媒体として用いられる液体は、例えば、ポリベンザゾールに対して実質的に相溶性を有しない、水、メタノール、エタノール、アセトン、エチレングリコール等が好ましい。
【００４８】
抽出液としては、燐酸水溶液や水が簡便で望ましい。また、凝固（抽出）浴を多段に分離し、燐酸水溶液の濃度を順次薄くし、最終的に水で水洗する方法も採用できる。また、凝固（抽出）工程において、フィラメント束を水酸化ナトリウム水溶液などで中和処理して後、水洗することは好ましい方法である。この後、乾燥、熱処理を施して、シース・コアの二層に識別できる繊維とすることができる。
【００４９】
次いで、繊維を乾燥させ、更に必要に応じて熱処理工程を通す。乾燥温度は、ポリベンザゾールの凝固剤や溶剤が乾燥しやすい温度であればよく、例えば、１５０〜４００℃が好ましい。乾燥温度の上限は、３００℃がより好ましく、特に好ましくは２７０℃である。一方、乾燥温度の下限は、２００℃がより好ましく、特に好ましくは２２０℃である。また、弾性率を向上させる目的で、必要に応じて張力下にて熱処理を施してもよい。
【００５０】
熱処理温度は、４００〜７００℃の範囲が好ましい。熱処理温度の上限は、６８０℃がより好ましく、特に好ましくは６３０℃である。一方、熱処理温度の下限は、５００℃がより好ましく、特に好ましくは５５０℃である。また、熱処理時に付与する張力は０．３〜１．２ｇｆ／ｄｔｅｘの範囲が好ましい。熱処理時に付与する張力の上限は、１．１ｇｆ／ｄｔｅｘがより好ましく、特に好ましくは１．０ｇｆ／ｄｔｅｘである。一方、熱処理時に付与する張力の下限は、０．５ｇｆ／ｄｔｅｘがより好ましく、特に好ましくは０．６ｇｆ／ｄｔｅｘである。
【実施例】
【００５１】
以下、本発明をさらに実施例によって詳細に説明するが、本発明はこれら実施例に限定されるものではない。なお、各種測定は下記の方法を採用した。
【００５２】
（１）極限粘度〔η〕
溶媒としてメタンスルホン酸を用い、０．５ｇ／Ｌの濃度に調製したポリマー溶液の粘度を、オストワルド粘度計を用いて、３０℃恒温槽中で測定した。
【００５３】
（２）繊維の強度、弾性率
ＪＩＳ  Ｌ  １０１３に準拠して、引張試験機にて測定した。表に記載の引張強度、引張弾性率は、マルチフィラメントを測定した結果を示す。
さらに、１本のマルチフィラメントから、マルチフィラメントの構成本数の少なくとも９割以上の本数の単糸を抜き出し、抜き出した全ての単糸に対して、ＪＩＳ  Ｌ  １０１３に準拠して、引張試験機にて測定した。
そして、得られた各単糸の強度の測定結果から、そのばらつき、すなわち、標準偏差σを求め、以下の式を用いてばらつきＢの値を求めた。
Ｂ（％）＝（σ／単糸の平均引張強度）×１００
【００５４】
なお、単糸の測定における繊度としては、マルチフィラメントの繊度を構成本数で除して算出した単糸繊度を用いた。
【００５５】
（３）マルチフィラメントを構成する単糸同士のくっつき度
５ｍｍにカットしたマルチフィラメントをプレパラート上に置き、パラフィン油を垂らしてピンセットを用いて単糸に分けたときに、くっついて容易に分かれない繊維を除いた単糸の総数をａ本、マルチフィラメントの構成本数をｂ本としたときに、以下の式で定義される単糸同士のくっつき度（％）を算出し、３回評価した平均値をＫ（％）とする。Ｋ（％）は３回の測定の平均値を示す。
マルチフィラメントを構成する単糸同士のくっつき度（％）
＝（（ｂ−ａ）／ｂ）×１００
【００５６】
（４）繊維の耐熱性
熱重量分析計（ＴＡ  Ｉｎｓｔｒｕｍｅｎｔ社製、ＴＧＡ  Ｑ５０）を用いて、空気中、２０℃／ｍｉｎの昇温速度で、常温から温度を上昇させていったときに、質量保持率［（ある温度のときのサンプル質量／元のサンプル質量）×１００］が９０％となる温度を耐熱性（℃）とした。
【００５７】
（５）繊維の難燃性
ＪＩＳ  Ｋ  ７２０１に準拠し、限界酸素指数（Ｌｉｍｉｔｉｎｇ  Ｏｘｙｇｅｎ  Ｉｎｄｅｘ：ＬＯＩ）にて評価した。
【００５８】
（６）繊維の後加工性
得られた繊維を、単糸の本数が１６，６００本になるように束ねたサンプルを作製した。得られたサンプルを水平に位置させ、５００ｇｆの張力を印加した状態でサンプルの両端を固定する。次いで、未使用のフェザー安全剃刀株式会社製の片刃（炭素鋼、刃厚０．２４５ｍｍ、品番ＦＡＳ−１０）を、サンプルの上部から片刃の面がサンプルに接触するように設置した。さらに、サンプルの繊維軸方向に対して９０°の方向で片刃を往復運動させ、サンプルの全フィラメントが切断されるまでの往復回数を評価した。
【００５９】
なお、片刃の背面には７０ｇｆの荷重をかけ、片刃の往復運動の振幅幅は１ｃｍとし、１秒当たり１往復させた。評価は３回行い、その平均値を四捨五入して求めた。
【００６０】
（比較例１）
極限粘度〔η〕が２４ｄＬ／ｇのポリ（ｐ−フェニレンベンゾビスオキサゾール）（以下、ＰＢＯと略記）をポリリン酸に溶解させた紡糸ドープ（ＰＢＯ濃度１４質量％）を用いて、単糸フィラメント径が１１．５μｍ（単糸繊度が１．６５ｄｔｅｘに相当）になるような条件で紡糸を行った。
【００６１】
すなわち、紡糸ドープを紡糸温度１７５℃で孔径０．１５ｍｍ、孔数１６６、孔密度４個／ｃｍ２の紡糸口金（ノズル）から紡出し、紡出されたドープフィラメントをクエンチ温度６０℃のクエンチチャンバー内を通過させて冷却し、クエンチチャンバーを通過後、フィラメントを集束させながら第１凝固・洗浄浴中に浸漬し、マルチフィラメントを凝固させた。
【００６２】
その後、フィラメント中の残留リン濃度が５，０００ｐｐｍ以下になるまで水洗し、１質量％のＮａＯＨ水溶液で５秒間中和し、さらに２０秒間水洗した。その後、水分率が１．５質量％になるまで乾燥させて巻き取ってポリベンザゾール繊維のマルチフィラメントを得た。
【００６３】
（実施例１）
クエンチチャンバーの出口から第１凝固・洗浄浴中に浸漬させるまでの間に、集束前の多数のドープフィラメントに対し、それらの円周方向から水蒸気を付与する装置（水蒸気付与装置）から水蒸気を噴きつけたこと以外は比較例１と同様にして、ポリベンザゾール繊維のマルチフィラメントを巻き取った。
【００６４】
なお、水蒸気付与装置には温度９８℃の飽和水蒸気を導入し、水蒸気付与装置の水蒸気噴き出し部のスリット幅は４ｍｍ、Ｌ１／Ｌ２＝６となる位置に水蒸気噴き出し部が位置するようにし、マルチフィラメントの進行方向に対して３０°の方向から水蒸気を噴きつけるように（マルチフィラメントの進行方向に対して、水蒸気の噴きつける方向が対抗流にならないように）設置した。
【００６５】
（実施例２〜８、比較例５〜７）
Ｌ１／Ｌ２、紡糸口金（ノズル）の孔数（個）、孔密度をそれぞれ表１に記載の通りに変更したこと以外は実施例１と同様にしてポリベンザゾール繊維のマルチフィラメントを巻き取った。
【００６６】
（比較例２）
クエンチチャンバーを出たところから第１洗浄浴中に浸漬するまでの間を水蒸気雰囲気で満たしたこと以外は比較例１と同様にして、ポリベンザゾール繊維のマルチフィラメントを巻き取った。
なお、クエンチチャンバーの出口に内径５ｍｍ、長さ５ｃｍの筒を設置し、筒内に水蒸気を導入して筒内を水蒸気雰囲気で満たし、マルチフィラメントを筒内に通過させた。満たした水蒸気の温度は９８℃の飽和水蒸気とした。
【００６７】
（比較例３）
クエンチチャンバーの出口に設置した筒の大きさを、内径５ｍｍ、長さ１ｍの筒に代え、筒内に水蒸気を導入して筒内を水蒸気雰囲気で満たしたこと以外は比較例２と同様にして、ポリベンザゾール繊維のマルチフィラメントを巻き取った。
【００６８】
（比較例４）
クエンチチャンバーの出口に設置する筒を直径１０ｃｍ、長さ１ｍとし、さらに、クエンチチャンバー出口にスリットノズル（スリット幅１ｍｍ）を２ヶ所、対面方向に設置し、スリットノズルに温度９８℃の飽和水蒸気を導入して、スリットノズル間にマルチフィラメントを通過させる以外は比較例１と同様にして、ポリベンザゾール繊維のマルチフィラメントを巻き取った。
なお、スリットノズルは、マルチフィラメントの進行方向に対して３０°の方向から水蒸気を噴きつけるように（マルチフィラメントの進行方向に対して水蒸気の噴きつける方向が対抗流にならないように）設置した。
【００６９】
（実施例９）
実施例２で巻き取ったポリベンザゾール繊維のマルチフィラメントに、張力をかけながら熱処理を行った。熱処理温度は６００℃、張力は２．５ｇｆ／ｄｔｅｘとし、熱処理時間は３秒とした。
【００７０】
（実施例１０）
実施例７で巻き取ったポリベンザゾール繊維のマルチフィラメントに、張力をかけながら熱処理を行った。熱処理温度は６００℃、張力は２．５ｇｆ／ｄｔｅｘとし、熱処理時間は３秒とした。
【００７１】
上記で得られたポリベンザゾール繊維のマルチフィラメントの製造条件及び評価結果を表１に示す。
【００７２】
【表１】
2011137266.tif 000003
【００７３】
実施例１及び５で得られたポリベンザゾール繊維マルチフィラメントは、製造時に紡糸口金下での糸揺れがやや大きく、糸切れ頻度がやや多かったものの、各実施例で得られたポリベンザゾール繊維マルチフィラメントは、ポリベンザゾール繊維の優れた耐熱性、難燃性を維持しながら、マルチフィラメントを構成する単糸同士のくっつきを抑制し、かつ、マルチフィラメントを構成する全ての単糸の引張強度をより均一に、かつ、大幅に低下していることが分かる。また、繊維の切断が容易となっており、後加工性が向上していることが分かる。
【産業上の利用可能性】
【００７４】
本発明のポリベンザゾール繊維マルチフィラメントは、ポリベンザゾール繊維の耐熱性や難燃性を維持したままで、マルチフィラメントを構成する全ての単糸の引張強度が、より均一に、かつ、大幅に低下しているため、従来品に比べて後加工性に優れている。したがって、耐熱性、難燃性、及び後加工性が重要な特性として要求される様々な用途に展開が容易になり、産業上の寄与が大きい。